(57)【要約】  本発明は、１種以上の水不溶性ポリマーからなるポリマーマトリックス中に埋包された薬剤学的に有効な物質を含有している、３００〜１１００μｍの範囲の平均粒径を有するペレットであって、このポリマーマトリックスは、付加的に、陰イオンポリマー１０〜９０質量％を含有しており、かつこのペレットは、ＵＳＰによる放出試験において、ｐＨ１．２の人工胃液中で１２０分後には、含有作用物質の１０％を上回らない量を放出し、かつｐＨ６．８及び／又はｐＨ７．５では、更なる合計３００分の後に、含有作用物質の少なくとも５０％を放出することを条件としていることを特徴としている、ペレットに関する。【特許請求の範囲】
【請求項１】
１種以上の水不溶性ポリマーからのポリマーマトリックス中に埋包された薬剤学的に有効な物質を含有している、３００〜１１００μｍの範囲の平均粒径を有するペレットであって、前記ポリマーマトリックスは付加的に陰イオンポリマー１０〜９０質量％を含有している、但し、このペレットは、ＵＳＰによる放出試験において、ｐＨ１．２の人工胃液中で１２０分後には、含有作用物質の１０％以下の量を放出し、ｐＨ６．８及び／又はｐＨ７．５で更なる合計３００分の後には、含有作用物質の少なくとも５０％を放出することを条件としていることを特徴とする、ペレット。
【請求項２】
ペレット質量に対する作用物質割合は、０．１〜７０質量％であることを特徴とする、請求項１に記載のペレット。
【請求項３】
ペレット質量に対するポリマーマトリックスの割合は、２０〜９９．９質量％であることを特徴とする、請求項１又は２に記載のペレット。
【請求項４】
ペレットは薬剤学的に慣用の助剤を含有していることを特徴とする、請求項１から３までのいずれか１項に記載のペレット。
【請求項５】
水不溶性ポリマーは、アクリル−又はメタクリル酸のＣ１〜Ｃ４−アルキルエステル９８〜８５質量％及び第４級アンモニウム基を有する（メタ）アクリレートモノマー２〜１５質量％からの重合体であるか又はこれら物質群の複数のポリマーの混合物であることを特徴とする、請求項１から４までのいずれか１項に記載のペレット。
【請求項６】
水不溶性ポリマーは、アクリル−又はメタクリル酸のＣ１〜Ｃ４−アルキルエステル９３〜８８質量％及び第４級アンモニウム基を有する（メタ）アクリレートモノマー７〜１２質量％からの重合体であることを特徴とする、請求項５に記載のペレット。
【請求項７】
水不溶性ポリマーは、アクリル−又はメタクリル酸のＣ１〜Ｃ４−アルキルエステル９７〜９３質量％及び第４級アンモニウム基を有する（メタ）アクリレートモノマー３〜７質量％からの重合体であることを特徴とする、請求項５に記載のペレット。
【請求項８】
水不溶性ポリマーは、請求項７のポリマー及び請求項８に記載のポリマーの比２０対１〜１対２０での混合物であることを特徴とする、請求項６又は７のいずれか１項に記載のペレット。
【請求項９】
水不溶性ポリマーは、エチルアクリレート２０〜４０質量％及びメチルメタクリレート６０〜８０質量％及びアクリル酸及び／又はメタクリル酸０〜５質量％からのコポリマーであることを特徴とする、請求項１から４までのいずれか１項に記載のペレット。
【請求項１０】
水不溶性ポリマーは、ポリ酢酸ビニル、ポリ酢酸ビニル−コポリマー、エチルセルロース又はメチルセルロースであることを特徴とする、請求項１から４までのいずれか１項に記載のペレット。
【請求項１１】
陰イオンポリマーは、アクリル−又はメタクリル酸のＣ１〜Ｃ４−アルキルエステル２５〜９５質量％及び陰イオン基を有する（メタ）アクリレート−モノマー５〜７５質量％からの重合体であることを特徴とする、請求項１から４までのいずれか１項に記載のペレット。
【請求項１２】
陰イオンポリマー  （メタ）アクリレートコポリマーは、メタクリル酸４０〜６０質量％及びメチルメタクリレート６０〜４０質量％又はエチルアクリレート６０〜４０質量％からの重合体であることを特徴とする、請求項１１に記載のペレット。
【請求項１３】
陰イオンポリマー  （メタ）アクリレートコポリマーは、メタクリル酸２０〜４０質量％及びメチルメタクリレート８０〜６０質量％からの重合体であることを特徴とする、請求項１１に記載のペレット。
【請求項１４】
陰イオンポリマー  （メタ）アクリレートコポリマーは、メチルメタクリレート１０〜３０質量％、メチルアクリレート５０〜７０質量％及びメタクリル酸５〜１５質量％からの重合体であることを特徴とする、請求項１１に記載のペレット。
【請求項１５】
含有される薬剤学的に有効な物質は、薬剤学的作用物質又は栄養補助剤であることを特徴とする、請求項１から１４までのいずれか１項に記載のペレット。
【請求項１６】
次の薬剤学的に有効な物質１種：アカムプロサート、アセクロフェナク、アセメタシン、アセチルシステイン、アセチルサリチル酸、アセチルチロシン、アシピモックス、アシトレチン、アラニン、アレンドロン酸、アメトプテリン、アミノ酸、アモキシシリン、アンピシリン、アスコルビン酸、アトルバスタチン、アジドシリン、アズトレオナム、バカムピシリン、バクロフェン、ベナゼプリル、ベンダムスチン、ベンジルペニシリン、ベザフィブラート、ビオチン、ボルナプリン、ブメタニド、カバスチン、カンレノイン酸、カルバモイルフェノキシ酢酸、カルビドーパ、カルビマゾル、カルボシステイン、カリソプロドール、セファクロル、セファドロキシル、セファレキシン、セファゾリン、セフェピム、セフェタメート、セフィキシム、セフォタキシム、セフォチアム、セフォキシチン、セフポドキシム、セフタジジム、セフチブテン、セフトリアキソン、セフロキシム、セチリジン、ケノデオキシコール酸、クロラムブシル、シドフォヴィル、シラスタチン、シラザプリル、シノキサシン、シプロフロキサシン、シサトラクリウム  ベシラート、クラブラン酸、クロドロン酸、クロラゼパート、クロモグリシン酸、デスメニノール、ジクロフェナク、ジクロキサシリン、エノキサシン、エプロサルタン、エタクリン酸、エチドロン酸、エトフィリン、エトミダート、フェルビナク、フェロジピン、フェノフィブラート、フェキソフェナジン、フラボキサート、フレロキサシン、フルクロキサシリン、フルフェナミン酸、フルマゼニル、フルピルチン、フルビプロフェン、フルバスタチン、フォスフォマイシン、フォシノプリル、フロセミド、フシジン酸、ガバペンチン、ゲムフィブロジル、イバンドロン酸、イブプロフェン、イロプロスト、イミダプリル、イミペネム、インドメタシン、イリノテカン、イスラジピン、ケトプロフェン、レルカニジピン、レヴォドーパ、レヴォフロキサシン、リオチロニン、リポン酸、リシノプリル、リドキサミド、ロメフロキサシン、ロナゾラック、ロラカルベフ、ロラタジン、ロヴァスタチン、メフェナミン酸、メロペネム、メサラジン、メタミゾール、メトトレキサート、メチルドーパ、メズロシリン、モエキシプリル、モンテルカスト、モキシフロキサシン、ムピロシン、ナプロキセン、ナタマイシン、ナテグリニド、ネドクロミル、ニコチン酸、ニフェジピン、ニルヴァジピン、ニモジピン、ニソルジピン、ニトレンジピン、ノルフロキサシン、オフロキサシン、オルサラジン、オロト酸、オキサシリン、パミドロン酸、パンガム酸、ペニシラミン、フェノキシメチルペニシリン、ペントサンポリスルファート、ペリンドプリル、ペチジン、ピペミド酸、ピペラシリン、ピレノキシン、ピレタニド、プロベネシド、プログルミド、プロピシリン、プロスタグランジン、キナプリル、キナプリラート、ラミプリル、レパグリニド、レセルピン、リセドロン酸、サリチル酸、スルファサラジン、スピラプリル、スルバクタム、スルファサラジン、スルタミシリン、タザロテン、タゾバクタム、テルミサルタン、チアガビン、チアプロフェン酸、チリジン、チルドロン酸、トランドラプリル、トラネキサム酸、ヴァルプロイン酸、ヴィガバトリン、ヴィンカミン、ヴィンポセチン、ザ���ミヴィル、ゾレドロン酸、ゾピクロン並びにそれらの塩、異性体及び組合わせ物を含有していることを特徴とする、請求項１５に記載のペレット。
【請求項１７】
遅延化性ポリマーからの被覆を備えていることを特徴とする、請求項１から１６までのいずれか１項に記載のペレット。
【請求項１８】
ポリマー被覆は、ペレット質量に対して１〜１０質量％であることを特徴とする、請求項１７に記載のペレット。
【請求項１９】
ペレットが多粒子剤形中に、殊にペレット含有錠剤、ミニ錠剤、カプセル、小袋又は乾燥ジュース中に含有されていることを特徴とする、請求項１から１８までのいずれか１項に記載のペレット。
【請求項２０】
請求項１から１８までのいずれか１項に記載のペレットを製造する方法において、薬剤学的に有効な物質、水不溶性ポリマー及び陰イオンポリマーを混合させ、ポリマーの、又はポリマー混合物の場合には、最大のガラス転移温度を有するポリマーのガラス化温度よりも少なくとも５℃上回る温度を、少なくとも１０秒間作用させ、混合物を押出機中で押出し、排出させ、かつ熱細断及び引き続く丸味付けによって、３００〜１１００μｍの範囲の平均粒径を有するペレットに丸めることを特徴とする、ペレットを製造する方法。
【請求項２１】
ペレットの製造時に、ポリマーマトリックスに薬剤学的に慣用の助剤を添加することを特徴とする、請求項２０に記載の方法。
【請求項２２】
押出機中の加工処理温度は５０〜２００℃であることを特徴とする、請求項２０又は２１に記載の方法。
【請求項２３】
請求項１から１８までのいずれか１項に記載のペレットを含有している、多粒子剤形。
【請求項２４】
多粒子剤形の製造のために使用する、請求項１から１８までのいずれか１項に記載のペレットの使用。
【発明の詳細な説明】
【技術分野】
【０００１】
ＷＯ０１／６８０５８は、胃液抵抗性処方の剤形を記載している。この剤形は、実質的に、薬剤学的作用物質を有する核、アクリル−又はメタクリル酸のラジカル重合されたＣ１〜Ｃ４−アルキルエステル８５〜９８質量％とアルキル基中に１個の第４級アンモニウム基を有する（メタ）アクリレート−モノマー１５〜２質量％とから構成されているコポリマー１種又はコポリマーの混合物からの内被及びアクリル−又はメタクリル酸のラジカル重合されたＣ１〜Ｃ４−アルキルエステル７５〜９５質量％とアルキル基中に１個の陰イオン基を有する（メタ）アクリレート−モノマー５〜２５質量％とから構成されているコポリマー１種からの外被から構成されている。
【０００２】
ＵＳ２００５／０１９１３５２は、溶融押出しを用いる、コントロールされた作用物質放出性を有する薬剤学的作用物質含有押出物の製造を記載している。押出すべき混合物は、作用物質と並んでポリマー、例えばＥｕｄｒａｇｉｔ(R)ＲＳ、Ｅｕｄｒａｇｉｔ(R)ＮＥ又はこれらポリマーの混合物を含有することができる。この押出しは、好ましくは二軸スクリュウ押出機中で行われる。コーティングされた押出物を、熱い状態下に回転ナイフを用いて粉砕して、シリンダー状又は球形、楕円形又はレンズ形の粒子にし、かつ成形することができる。こうして得られた作用物質含有粒子を、例えばカプセル中に充填することによって、更に多粒子剤形まで加工することができる。
【０００３】
ＥＰ１５６３８９７Ａ１は、丸められたペレットを製造するための装置（ペレタイザー）を記載している。この装置は、殊に押出機から供給される成形可能な材料用の前接続された供給装置及び材料を切断して材料断片にするための回転切断ユニットを有するケーシング並びにこのケーシング中でガス流を得るための手段（その作用により、材料断片は、ケーシング壁に衝突して、この際に、それらは丸くなる）から成っている。材料損害を減少するために、このケーシング壁を冷却することが好ましい。この装置は、殊に薬剤分野のペレットを製造するために好適であり、ここでは、押出機中で、薬剤学的助剤、例えばポリマーが薬剤学的作用物質少なくとも１種と混合され、切断ケーシング中の押出物はノズルを通って排出され、かつガス冷却下での熱細断によって切断されてペレットにされ、かつ丸められる。
【０００４】
ＷＯ９６／１４０５８は、溶融押出された経口オピオイド−処方物を記載している。例えば、作用物質オキシコドンＨＣｌ、Ｅｕｄｒａｇｉｔ(R)ＲＳ、Ｅｕｄｒａｇｉｔ(R)Ｌ及びステアリン酸からなる混合物が提案されている。実施例１３によれば、４種の物質の相応する量割合は２５．０／４８．７５／３．７５及び２２．５％であることができる。これら物質は、差し当たり混合され、引き続き押出機中で約８３℃で押出され、ペレタイザーに供給され、粉砕されて約１．５ｍｍのペレットにされ、その後カプセル中に充填されている。実施例１３による処方物は、人工胃液中では２時間後に既に、含有作用物質の２０％を放出しており、従って胃液抵抗性ではない。人工腸液中では、作用物質は連続的に遅延して放出され、ｐＨ７．５で８時間後には、作用物質の約４４％が放出されている。
【０００５】
課題及び解決
本発明は、例えばＷＯ０１／６８０５８から公知であるような胃液抵抗性の被覆を有する剤形から出発している。ＷＯ０１／６８０５８中に記載の剤形は、その層構造により、その製造に経費がかかっている。容易にかつコスト的に好適に製造可能である工業的選択を提供する、胃液抵抗性の剤形又はその前駆物質が提供されるべきである。
【０００６】
殊にこの課題は、１種以上の水不溶性ポリマーからのポリマーマトリックス中に埋包された薬剤学的に有効な物質を含有している、３００〜１１００μｍの範囲の平均粒径を有するペレットによって解決され、このポリマーマトリックスは、付加的に陰イオンポリマー１０〜９０質量％を含有し、かつこのペレットは、ＵＳＰによる放出試験において、ｐＨ１．２の人工胃液中で１２０分後には、含有作用物質の１０％以下の量を放出し、かつｐＨ６．８及び／又はｐＨ７．５での更なる合計３００分（全合計４２０分）後には、含有作用物質の少なくとも５０％を放出することを条件としていることを特徴としている。
【０００７】
発明の実施
ペレット
本発明は殊に、水不溶性のポリマー１種以上からなるポリマーマトリックス中に埋包された薬剤学的に有効な物質を含有している、３００〜１１００μｍ、好ましくは４００〜１０００μｍ、特別好ましくは５００〜９００μｍの範囲の平均粒径を有するペレットに関し、このポリマーマトリックスは付加的に、陰イオンポリマー１０〜９０、好ましくは２０〜９０、殊に５０〜９０質量％を含有していることを特徴としている。
【０００８】
作用物質割合は、ペレット質量に対して０．１〜７０、好ましくは１〜６０、殊に５〜５０質量％であることができる。
【０００９】
ポリマーマトリックスの割合は、ペレット質量に対して２０〜９９．９、好ましくは３０〜９０、殊に４０〜８０質量％であることができる。
【００１０】
このペレットは更に、薬剤学的に慣用の助剤を含有することができる。
【００１１】
水不溶性ポリマー
水不溶性ポリマーとは、１〜１４の全ｐＨ−範囲にわたり水不溶性であるか又は水中で膨潤性であるだけのようなポリマーであると理解される。通常、この薬剤組成物中には、水不溶性ポリマー１種のみが含有されている。しかしながら、場合によっては２種以上の水不溶性ポリマー並置して又は混合して存在することもできる。
【００１２】
水不溶性ポリマーは、おそらく、水中に劣悪に溶ける作用物質を、それからの放出後に、長時間に渡り高い溶解性の状態で安定化させて、溶解度低下性の凝集、再結晶又は沈殿を遅延化させるか又は阻止する機能を有していると思われる。本発明における水不溶性ポリマーは、遅延化性ポリマーと同じ意味である。
【００１３】
好適な水不溶性ポリマーの例は、殊に次のものである：
中性の（メタ）アクリレートコポリマー（ＥＵＤＲＡＧＩＴ(R)ＮＥ型）
中性の又は実質的に中性のメタクリレート−コポリマーは、殊に、中性基、殊にＣ１〜Ｃ４−アルキル基を有するラジカル重合された（メタ）アクリレート−モノマー少なくとも９５、殊に少なくとも９８、好ましくは少なくとも９９、殊に少なくとも９９、特別好ましくは１００質量％からなっていることができる。
【００１４】
好適な中性基を有する（メタ）アクリレート−モノマーは、例えばメチルメタクリレート、エチルメタクリレート、ブチルメタクリレート、メチルアクリレート、エチルアクリレート、ブチルアクリレートである。メチルメタクリレート、エチルアクリレート及びメチルアクリレートが好ましい。
【００１５】
５を下回る、好ましくは高々２、特に好ましくは高々１又は０．０５〜１質量％のわずかな割合で、陰イオン基を有するメタクリレートモノマー、例えばアクリル酸及び／又はメタクリル酸を含有することができる。
【００１６】
例えば、エチルアクリレート２０〜４０質量％、メチルメタクリレート６０〜８０質量％からの中性又はほぼ中性の（メタ）アクリレートコポリマーが、かつ（ＥＵＤＲＡＧＩＴ(R)ＮＥ型）０〜５、好ましくは０〜２又は０．０５〜１質量％が好適である。
【００１７】
ＥＵＤＲＡＧＩＴ(R)ＮＥは、エチルアクリレート３０質量％とメチルメタクリレート７０質量％とからのコポリマーである。
【００１８】
ＷＯ０１／６８７６７により、１５．２〜１７．３のＨＬＢ−値を有する非イオン乳化剤１〜１０質量％の使用下に分散液として製造された、中性の又は実質的に中性のメチルアクリレートコポリマーが好ましい。後者は、結晶構造の形成下での相分離を、乳化剤（ＥＵＤＲＡＧＩＴ(R)ＮＭ型）によって抑制する利点を提供する。
【００１９】
しかしながらＥＰ１５７１１６４Ａ２によれば、０．０５〜１質量％の小割合のモノオレフィン系不飽和Ｃ３〜Ｃ８−カルボン酸を有する、相応するほぼ中性の（メタ）アクリレートコポリマーは、比較的少量の陰イオン乳化剤、例えば０．００１〜１質量％の存在下における乳化重合によっても製造されうる。
【００２０】
第４級アミノ基を有する（メタ）アクリレートコポリマー（ＥＵＤＲＡＧＩＴ(R)ＲＳ／ＲＬ型）
他の好適な水不溶性（メタ）アクリレート−コポリマーは、例えばＥＰ−Ａ１８１５１５又はＤＥ−ＰＳ１６１７７５１から公知である。これは、医薬品被覆のために好適である、ｐＨ−値とは無関係に可溶性の又は膨潤可能な重合体である。可能な製造法としては、モノマー混合物中に溶かされたラジカル形成開始剤の存在下における塊状重合が挙げられる。同様にこの重合体は、溶液−又は沈殿重合を用いて製造することもできる。こうしてこの重合体は、微細粉末の形で得ることができ、これは、塊状重合の場合には粉砕により、溶液−及び沈殿重合の場合には例えばスプレー乾燥によって達成可能である。
【００２１】
水不溶性ポリマーは、アクリル−又はメタクリル酸のＣ１〜Ｃ４−アルキルエステル９８〜８５質量％と第４級アンモニウム基を有する（メタ）アクリレートモノマー２〜１５質量％とからの重合体であるか又はこれら物質群の複数のポリマーの混合物であることができる。
【００２２】
水不溶性ポリマーは、アクリル−又はメタクリル酸のＣ１〜Ｃ４−アルキルエステル９７〜９３質量％と第４級アンモニウム基を有する（メタ）アクリレートモノマー３〜７質量％とからの重合体（Ｅｕｄｒａｇｉｔ(R)ＲＳ型）であることができる。
【００２３】
好ましいアクリル−又はメタクリル酸のＣ１〜Ｃ４−アルキルエステルは、メチルアクリレート、エチルアクリレート、ブチルアクリレート、ブチルメタクリレート及びメチルメタクリレートである。
【００２４】
第４級アンモニウム基を有する（メタ）アクリレートモノマーとしては、２−トリメチルアンモニウムエチルメタクリレート−クロリドが特別好ましい。
【００２５】
具体的に好適なコポリマーは、メチルメタクリレート６５質量％、エチルアクリレート３０質量％及び２−トリメチルアンモニウムエチルメタクリレート−クロリド５質量％を含有して構成されている（ＥＵＤＲＡＧＩＴ(R)ＲＳ）。
【００２６】
この水不溶性ポリマーは、アクリル−又はメタクリル酸のＣ１〜Ｃ４−アルキルエステル９３〜８８質量％と第４級アンモニウム基を有する（メタ）アクリレートモノマー７〜１２質量％とからの重合体（Ｅｕｄｒａｇｉｔ(R)ＲＬ型）であることができる。
【００２７】
具体的に好適なコポリマーは、例えばメチルメタクリレート６０質量％、エチルアクリレート３０質量％及び２−トリメチルアンモニウムエチルメタクリレート−クロリド１０質量％を含有している（ＥＵＤＲＡＧＩＴ(R)ＲＬ）。
【００２８】
この水不溶性ポリマーは、ＥＵＤＲＡＧＩＴ(R)ＲＳ型のポリマーとＥｕｄｒａｇｉｔ(R)ＲＬ型のポリマーとの２０対１〜１対２０の割合の混合物であることができる。
【００２９】
殊に、ＥＵＤＲＡＧＩＴ(R)ＲＳとＥＤＲＡＧＩＴ(R)ＲＬとからの２０：１〜１：２０の質量割合での混合物も好適である。
【００３０】
ポリ酢酸ビニル／ポリ酢酸ビニル−コポリマー、エチル−及びメチルセルロース
薬剤学的組成物は、水不溶性ポリマーとして、ポリ酢酸ビニル、ポリ酢酸ビニル−コポリマー（例えばＫｏｌｌｉｃｏａｔ(R)ＳＲ３０Ｄ又はＫｏｌｌｉｄｏｎ(R)ＳＲ型）、エチルセルロース又はメチルセルロースを含有することができる。
【００３１】
陰イオンポリマー
陰イオンポリマーとは、好ましくは、陰イオン基を有するモノマー基少なくとも５％、特別好ましくは５〜７５％を有するポリマーであると理解される。陰イオン（メタ）アクリレート−コポリマーが好ましい。
【００３２】
陰イオン基を有する（メタ）アクリレートコポリマー（ＥＵＤＲＡＧＩＴ(R)Ｌ、Ｌ１００−５５、Ｓ及びＦＳ型）
好適な陰イオン（メタ）アクリレートコポリマーは、例えばアクリル−又はメタクリル酸のＣ１〜Ｃ４−アルキルエステル２５〜９５質量％と陰イオン基を有する（メタ）アクリレート−モノマー５〜７５質量％とからの重合体である。相応するポリマーは、陰イオン基の含有率及び他のモノマーの特性に応じて、ｐＨ５．０を上回るｐＨ−値で水溶性であり、従って腸液可溶性でもある。
【００３３】
通常は、記載の割合を加算すると１００質量％になる。しかしながら、付加的に、それが重要な特性の損害又は変動をもたらすことなしに、０〜１０、例えば１〜５質量％の範囲の少量の他のビニル系共重合可能なモノマー、例えばヒドロキシエチルメタクリレート又はヒドロキシエチルアクリレートを含有することができる。
【００３４】
アクリル−メタクリル酸のＣ１〜Ｃ４−アルキルエステルは、殊にメチルメタクリレート、エチルメタクリレート、ブチルメタクリレート、メチルアクリレート、エチルアクリレート及びブチルアクリレートである。
【００３５】
陰イオン基を有する（メタ）アクリレート−モノマーは、例えばアクリル酸、好ましくはメタクリル酸であることができる。
【００３６】
更にメタクリル酸４０〜６０質量％とメチルメタクリレート６０〜４０質量％又はエチルアクリレート６０〜４０質量％とからの陰イオン（メタ）アクリレートコポリマー（ＥＵＤＲＡＧＩＴ(R)Ｌ又はＥＵＤＲＡＧＩＴ(R)Ｌ１００−５５型）が好適である。
【００３７】
ＥＵＤＲＡＧＩＴ(R)Ｌは、メチルメタクリレート５０質量％とメタクリル酸５０質量％とからのコポリマーである。
【００３８】
ＥＵＤＲＡＧＩＴ(R)Ｌ１００−５５は、エチルアクリレート５０質量％とメタクリル酸５０質量％とからのコポリマーである。ＥＵＤＲＡＧＩＴ(R)Ｌ３０Ｄ−５５は、ＥＵＤＲＡＧＩＴ(R)Ｌ１００−５５  ３０質量％を含有している分散液である。
【００３９】
同様に、メタクリル酸２０〜４０質量％とメチルメタクリレート８０〜６０質量％とからの陰イオン（メタ）アクリレートコポリマー（ＥＵＤＲＡＧＩＴ(R)Ｓ型）が好適である。
【００４０】
更に例えばメチルメタクリレート１０〜３０質量％、メチルアクリレート５０〜７０質量％及びメタクリル酸５〜１５質量％からの陰イオン（メタ）アクリレートコポリマー（ＥＵＤＲＡＧＩＴ(R)ＦＳ型）が好適である。
【００４１】
ＥＵＤＲＡＧＩＴ(R)ＦＳは、メチルメタクリレート２５質量％、メチルアクリレート６５質量％及びメタクリル酸１０質量％からのコポリマーである。ＥＵＤＲＡＧＩＴ(R)ＦＳ３０Ｄは、ＥＵＤＲＡＧＩＴ(R)ＦＳ  ３０質量％を含有している分散液である。
【００４２】
更に本発明の目的のために、
メタクリル酸及び／又はアクリル酸    ２０〜３４質量％、
メチルアクリレート                  ２０〜６９質量％及び
エチルアクリレート                    ０〜４０質量％  及び／又は場合により
他のビニル系共重合可能なモノマー      ０〜１０質量％
から構成されている陰イオン（メタ）アクリレート−コポリマー（ＷＯ２００３／０７２０８７参照）が、このコポリマーのＩＳＯ  １１３５７−２、ポイント３．３．３によるガラス化温度が高々６０℃であることを条件として、好適である。
【００４３】
このコポリマーは、殊に
メタクリル酸又はアクリル酸、好ましくはメタクリル酸
２０〜３４、好ましくは２５〜３３、特別好ましくは２８〜３２質量％、
メチルアクリレート
２０〜６９、好ましくは３５〜６５、特別好ましくは３５〜５５質量％
及び場合により
エチルアクリレート
０〜４０、好ましくは５〜３５、特別好ましくは１５〜３５質量％
のラジカル重合された単位から構成されていることができる、
但し、ＩＳＯ１１３５７−２、ポイント３．３．３によるこのコポリマーのガラス化温度（可塑剤添加なしに、１００ｐｐｍを下回る残留モノマー含分（ＲＥＭＯ）、加熱速度１０℃／ｍｉｎ、窒素雰囲気下で測定）（Ｔｍｇ）は、高々６０、好ましくは４０〜６０、特別好ましくは４５〜５５℃であることを条件としている。
【００４４】
このコポリマーは、好ましくは実質的にもっぱら、前記の量割合でのモノマー  メタクリル酸、メチルアクリレート及びエチルアクリレートから成っている。
【００４５】
しかしながら付加的に、主要な特性を損なうことなしに、０〜１０、例えば１〜５質量％の範囲の少量の他のビニル系共重合可能なモノマー、例えばメチルメタクリレート、ブチルメタクリレート、ブチルアクリレート又はヒドロキシエチルメタクリレートを含有することができる。
【００４６】
ここでガラス化温度とは、殊にＩＳＯ１１３５７−２、ポイント３．３．３による中点温度Ｔｍｇであると理解される。この測定は、可塑剤添加なしに、１００ｐｐｍを下回る残留モノマー含分（ＲＥＭＯ）、１０℃／ｍｉｎの加熱速度で、かつ窒素雰囲気下に行われる。
【００４７】
このコポリマーは、自体公知の方法で、ラジカル塊状−、溶液−、パール−又は乳化重合によって得られる。これらは、その加工処理の前に、適当な粉砕−、乾燥−又はスプレー処理によって、本発明による粒径範囲にされるべきである。このことは、押出され、かつ冷却された顆粒ストランドの単純な破断により又は熱細断（Heissabschlag)によって行うことができる。
【００４８】
殊に他の粉末又は液体との混合の際には、粉末の使用が有利であり得る。粉末の製造のための好適な装置は、当業者に慣用であり、例えば空気流ミル、ピンミル、ファンミルである。場合によっては相応する篩別工程を考慮に入れることができる。工業的な多量のために好適なミルは、例えば約６バール過圧で作動される対向流ミル（Gegenstrahl-muehle：Ｍｕｌｔｉ  Ｎｒ．４２００）である。
【００４９】
更に、本発明の目的のために、次のものからの陰イオン（メタ）アクリレート−コポリマー（ＷＯ２００４／０９６１８５参照）が好適である：
メタクリル酸及び／又はアクリル酸    ２０〜３３質量％、
メチルアクリレート                    ５〜３０質量％及び
エチルアクリレート                  ２０〜４０質量％及び
ブチルメタクリレート                １０質量％より多く３０質量％まで、及び
場合により
他のビニル系共重合可能なモノマー      ０〜１０質量％
（この際、モノマーの割合を加算すると１００質量％となる）、
但し、ＩＳＯ  １１３５７−２、ポイント３．３．３によるコポリマーのガラス化温度（ガラス転移温度）（中点温度Ｔｍｇ）は５５〜７０℃であることを条件としている。
【００５０】
前記のコポリマーは、殊に、
メタクリル酸又はアクリル酸、好ましくはメタクリル酸
２０〜３３、好ましくは２５〜３２、特別好ましくは２８〜３１質量％、
メチルアクリレート
５〜３０、好ましくは１０〜２８、特別好ましくは１５〜２５質量％、
エチルアクリレート
２０〜４０、好ましくは２５〜３５、特別好ましくは２８〜３２質量％
並びに
ブチルメタクリレート
１０〜３０、好ましくは１５〜２５、特別好ましくは１８〜２２質量％
（この際、モノマー組成は、コポリマーのガラス化温度が５５〜７０℃、好ましくは５９〜６６、特別好ましくは６０〜６５℃になるように選択される）
からのラジカル重合された単位から構成されている。
【００５１】
特別な放出プロフィル又は放出位置の調節のために、記載のコポリマーの混合物を使用することもできる。
【００５２】
ここでガラス化温度とは、殊にＩＳＯ  １１３５７−２、ポイント３．３．３による中点温度Ｔｍｇであると理解される。この測定は、可塑剤添加なしに、１００ｐｐｍを下回る残留モノマー含分（ＲＥＭＯ）、１０℃／ｍｉｎの加熱速度で、かつ窒素雰囲気下に行われる。
【００５３】
このコポリマーは、実質的にもっぱら９０、９５又は９９〜１００質量％が、前記の量範囲内でのモノマー  メタクリル酸、メチルアクリレート、エチルアクリレート及びブチルメタクリレートから成っていることが好ましい。
【００５４】
しかしながら付加的に、主要な特性を損なうことなしに、０〜１０、例えば１〜５質量％の範囲の少量の他のビニル系共重合可能なモノマー、例えばメチルメタクリレート、ブチルアクリレート、ヒドロキシエチルメタクリレート、ビニルピロリドン、ビニルマロン酸、スチレン、ビニルアルコール、酢酸ビニル及び／又はこれらの誘導体を含有することができる。
【００５５】
前記の陰イオン（メタ）アクリレート−コポリマーは、好ましくは、自体公知の方法で、ラジカル塊状−、溶液−、パール−又は乳化重合によって得られる。これらは、その加工の前に、適当な粉砕−、乾燥−又はスプレー処理によって、本発明による粒径範囲内にされるべきである。このことは、押出されかつ冷却された顆粒ストランドの簡単な破断又は熱細断によって行うことができる。
【００５６】
ポリマー中に５質量％を上回る割合で陰イオンモノマーを有している陰イオン（メタ）アクリレートコポリマーの製造は、自体公知の方法で、モノマーのラジカル重合によって行うことができる（例えば、ＥＰ０７０４２０７  Ａ２、ＥＰ０７０４２０８  Ａ２、ＷＯ２００３／０７２０８７、ＷＯ２００４／０９６１８５参照）。これらのコポリマーは、自体公知の方法で、特に陰イオン乳化剤の存在下における水相中でのラジカル乳化重合によって、例えばＤＥ−Ｃ２１３５０７３中に記載の方法によって製造可能である。
【００５７】
殊に他の粉末又は液体との混合の際には、粉末の使用が有利でありうる。粉末の製造のための好適な装置は、当業者に慣用であり、例えば空気流ミル、ピンミル、ファンミルである。場合によっては適当な篩別工程を考慮に入れることができる。工業的な多量のために好適なミルは、例えば約６バールの過圧で作動される対向流ミル（Ｍｕｌｔｉ  Ｎｒ．４２００）である。
【００５８】
共重合体は、ラジカル重合の慣用方法により連続的又は非連続的に（バッチ−法）、ラジカル形成開始剤及び場合によっては分子量調節のための調節剤の存在下における、塊状で、溶液中で、パール重合によって又は乳液中で製造することができる。平均分子量Ｍｗ（重量平均、例えば溶液粘度の測定により測定）は、例えば８００００〜１００００００（ｇ／モル）の範囲内にあることができる。水に溶かされた開始剤及び（特に陰イオン性）乳化剤の存在下における、水相中での乳化重合が好ましい。塊状重合の場合には、固体形のコポリマーが破断、押出し、造粒又は熱細断により得ることができる。
【００５９】
薬剤学的に有効な物質
ペレット中に含有されている薬剤学的に有効な物質は、薬剤学的作用物質又は広い意味での栄養補助剤であることができる。
【００６０】
好ましくは、次の薬剤学的に有効な物質の１種以上を含有している：アカムプロサート、アセトクロフェナク、アセメタシン、アセチルシステイン、アセチルサリチル酸、アセチルチロシン、アシピモックス、アシトレチン、アラニン、アレンドロン酸、アメトプテリン、アミノ酸、アモキシシリン、アンピシリン、アスコルビン酸、アトルバスタチン、アジドシリン、アズトレオナム、バカムピシリン、バクロフェン、ベナゼプリル、ベンダムスチン、ベンジルペニシリン、ベザフィブラート、ビオチン、ボルナプリン、ブメタニド、カバスチン、カンレノイン酸、カルバモイルフェノキシ酢酸、カルビドーパ、カルビマゾル、カルボシステイン、カリソプロドール、セファクロル、セファドロキシル、セファレキシン、セファゾリン、セフェピム、セフェタメート、セフィキシム、セフォタキシム、セフォチアム、セフォキシチン、セフポドキシム、セフタジジム、セフチブテン、セフトリアキソン、セフロキシム、セチリジン、ケノデオキシコール酸、クロラムブシル、シドフォヴィル、シラスタチン、シラザプリル、シノキサシン、シプロフロキサシン、シサトラクリウム  ベシラート、クラブラン酸、クロドロン酸、クロラゼパート、クロモグリシン酸、デスメニノール、ジクロフェナク、ジクロキサシリン、エノキサシン、エプロサルタン、エタクリン酸、エチドロン酸、エトフィリン、エトミダート、フェルビナク、フェロジピン、フェノフィブラート、フェキソフェナジン、フラボキサート、フレロキサシン、フルクロキサシリン、フルフェナミン酸、フルマゼニル、フルピルチン、フルビポロフェン、フルバスタチン、フォスフォマイシン、フォシノプリル、フロセミド、フシジン酸、ガバペンチン、ゲムフィブロジル、イバンドロン酸、イブプロフェン、イロプロスト、イミダプリル、イミペネム、インドメタシン、イリノテカン、イスラジピン、ケトプロフェン、レルカニジピン、レヴォドーパ、レボヴォロキサシン、リオチロニン、リポン酸、リシノプリル、ロドキサミド、ロメフロキサシン、ロナゾラック、ロラカルベフ、ロラタジン、ロヴァスタチン、メフェナミン酸、メロペネム、メサラジン、メタミゾール、メトトレキサート、メチルドーパ、メズロシリン、モエキシプリル、モンテルカスト、モキシフロキサシン、ムピロシン、ナプロキセン、ナタマイシン、ナテグリニド、ネドクロミル、ニコチン酸、ニフェジピン、ニルヴァジピン、ニモジピン、ニソルジピン、ニトレンジピン、ノルフロキサシン、オフロキサシン、オルサラジン、オロト酸、オキサシリン、パミドロン酸、パンガム酸、ペニシラミン、フェノキシメチルペニシリン、ペントサンポリスルファート、ペリドプリル、ペチジン、ピペミド酸、ピペラシリン、ピレノキシン、ピレタニド、プロベネシド、プログルミド、プロピシリン、プロスタグランジン、キナプリル、キナプリラート、ラミプリル、レパグリニド、レセルピン、リセドロン酸、サリチル酸、スルファサラジン、スピラプリル、スルバクタム、スルファサラジン、スルタミシリン、タザロテン、タザロバクタム、テルミサルタン、チアガビン、チアプロフェン酸、チリジン、チルドロン酸、トランドラプリル、トラネキサム酸、ヴァルプロイン酸、ヴィガバトリン���ヴィンカミン、ヴィンプロセチン、ザナミヴィル、ゾレドロン酸、ゾピクロン並びにそれらの塩、異性体及び組合わせ物。
【００６１】
遅延化性被覆
このペレットは付加的に、遅延化性ポリマーからの被覆を有していることができる。ペレットの比較的高い密度及びその極めて低い脆砕性は、非常に薄いポリマー被覆で上塗りすることを可能とする。従って遅延化性ポリマー被覆は、好ましくは、例えばペレット質量に対して１〜１０、好ましくは２〜７質量％であることができる。
【００６２】
遅延−剤形
遅延−剤形又は遅延化性被覆で被覆された剤形とは、経口投与のための、遅らされた作用物質放出（持続−放出型）、延長された作用物質放出（延長−放出型）、段階的作用物質放出（繰り返し作用−又は段階−時間−作用型）又は遅延化された作用物質放出（遅延−放出型）性を有する一般的な剤形であると理解される。作用物質放出は、通常は長時間にわたりコントロールされるべきであり、こうして治療上最適な範囲内での作用物質の長時間持続性の血中濃度が生ぜしめられる。
【００６３】
多粒子剤形
本発明によるペレットは、殊に多粒子剤形の製造のための前駆体として好適である。従ってこのペレットを、多粒子剤形の製造のために使用することができる。
【００６４】
従ってこのペレットは、全ての種類の多粒子剤形、殊にペレット含有錠剤、ミニ錠剤、カプセル、小袋（Sachets）又は乾燥ジュース中に含有されていることができる。
【００６５】
作用物質含有粒子と一緒の薬剤学的に慣用の結合剤の圧縮による多粒子剤形の製造は、例えば、Beckert et.al.(1996),"Compression of enteric-coated pellets to disintegrating  tablets",International Journal of Pharmaceutics 143,S.13-23及びＷＯ９６／０１６２４中に詳細に記載されている。
【００６６】
被覆された粒子からの錠剤を製造するための混合物は、ペレットを錠剤形成用の好適な結合剤と一緒に、必要な場合には崩壊促進物質の添加物及び必要な場合には滑剤の添加物と一緒に混合することによって調製することができる。この混合は、適当な装置中で行うことができる。ペレットと滑剤又は離型剤ステアリン酸マグネシウムとの前混合によって、その表面を疎水性化し、これにより接着を避けることができる。
【００６７】
打錠のために好適な混合物は、通常は、崩壊助剤、例えばＫｏｌｌｉｄｏｎ  ＣＬ  ３〜１５質量％及び例えば滑剤及び離型剤、例えばステアリン酸マグネシウム０．１〜１質量％を含有することができる。この結合剤割合は、被覆される粒子の要求割合によって決まる。
【００６８】
多粒子剤形用の典型的な結合剤は、例えばＣｅｌｌａｃｔｏｓｅ(R)、マイクロ結晶セルロース、燐酸カルシウム、Ｌｕｄｉｐｒｅｓｓ(R)、ラクトース又は他の好適な糖類、硫酸カルシウム又は澱粉誘導体である。低いみかけの密度を有する物質を使用することが好ましい。
【００６９】
典型的な崩壊助剤（砕解剤）は、架橋された澱粉−又はセルロース誘導体、並びに架橋されたポリビニルピロリドンである。同様にセルロース誘導体が好適である。好適な結合剤の選択によって、崩壊助剤の使用を省略することができる。
【００７０】
典型的な滑剤及び離型剤は、ステアリン酸マグネシウム又は脂肪酸の他の好適な塩又は文献中にこの目的のために挙げられている物質（例えばラウリン酸、ステアリン酸カルシウム、タルク等）である。好適な装置（例えば外潤滑部を有する錠剤機：Tabletten-presse mit externer Schmierung）又は好適な処方物の使用の場合には、混合物中の滑剤及び離型剤の使用を省略することができる。
【００７１】
場合によってはこの混合物に、流動性改良のための助剤（例えば高分散性の珪酸誘導体、タルク等）を添加することができる。
【００７２】
打錠は、慣用の錠剤機、偏心−又はロータリ−錠剤機上で、５〜４０ｋＮ、好ましくは１０〜２０ｋＮの範囲の押圧力で行うことができる。この錠剤機は、外潤滑のためのシステムを備えていることができる。場合によっては、撹拌翼を用いるマトリックス充填を避ける、マトリックス充填のための特別なシステムが使用される。
【００７３】
本発明によるペレットの製造法
更に本発明は、本発明によるペレットの製造法に関し、この際、薬剤学的に有効な物質、水不溶性のポリマー及び陰イオンポリマーを混合させ、少なくとも１０秒間、好ましくは少なくとも２０秒間、最大のガラス転移温度を有するポリマーのガラス化温度よりも少なくとも５℃、好ましくは少なくとも１０℃上回る温度を作用させ、混合物を押出機、好ましくは二軸スクリュウ押出機中で押出し、排出させ、かつ熱細断及び引き続く丸味付けによって、３００〜１１００μｍの範囲の平均粒径を有するペレットに丸める。
【００７４】
この熱細断のため及びペレットまで丸味付けるために、当業者にとって例えばＥＰ１５６３８９７Ａ１から公知であるような、丸められたペレットを製造するための装置（ペレタイザー）を使用することが有利である。好適な装置は、例えば前接続された供給装置（押出機から供給される材料のための）及び材料断片まで材料を切断するための回転切断ユニットを有するケーシング並びにケーシング中のガス流を得るための手段（その作用によって、材料断片はケーシング壁に衝突し、この際にそれらは丸くなる）から成っている。材料損傷を減少させるために、このケーシング壁を冷却することが有利である。
【００７５】
このポリマーマトリックスに、ペレットの製造時に、薬剤学的に慣用の助剤を添加することができる。
【００７６】
加工すべき混合物上に、最低必要条件として、最大のガラス転移温度を有するポリマーのガラス化温度よりも少なくとも５℃、好ましくは少なくとも１０℃上回る温度を、少なくとも１０秒間、好ましくは少なくとも２０秒間作用させるべきである。このことは、単一の融液相の形成に作用することができる。屡々（但し常にではなく）、陰イオンポリマーは、水不溶性ポリマーよりも高いガラス化温度を有するので、この陰イオンポリマーは、加工温度の最低必要条件の基準点として利用することができる。
【００７７】
ここでガラス化温度とは、殊にＩＳＯ  １１３５７−２、ポイント３．３．３による中点温度Ｔｍｇであると理解される。この測定は、可塑剤添加なしに、１００ｐｐｍを下回る残留モノマー含分（ＲＥＭＯ）、１０℃／ｍｉｎの加熱速度で、かつ窒素雰囲気下に行われる。
【００７８】
本発明によるペレットの製造のための混合物は、例えば、水不溶性のポリマーＥｕｄｒａｇｉｔ(R)ＲＳ  ７５質量％と陰イオンポリマーＥｕｄｒａｇｉｔ(R)Ｌ  ５質量％とからのマトリックス中に埋包された、薬剤学的に有効な物質２０質量％から構成されていることができる。Ｅｕｄｒａｇｉｔ(R)ＲＳのガラス化温度は約５０℃であり、Ｅｕｄｒａｇｉｔ(R)Ｌのそれは約１５０℃である。この場合にこの混合物上に、低くとも１５５℃の温度を少なくとも５秒間作用させるべきである。
【００７９】
本発明によるペレットの製造のための混合物は、例えば水不溶性のポリマーＥｕｄｒａｇｉｔ(R)ＲＳ  ７５質量％と陰イオンポリマーＥｕｄｒａｇｉｔ(R)ＦＳ  ５質量％とからのマトリックス中に埋包された、薬剤学的に有効な物質２０質量％から構成されていることができる。Ｅｕｄｒａｇｉｔ(R)ＲＳのガラス化温度は約５０℃であり、Ｅｕｄｒａｇｉｔ(R)ＦＳのそれは約４８℃である。この場合に、この混合物上に、低くとも５５℃の温度を少なくとも５秒間作用させるべきである。
【００８０】
実際の条件下で多くの場合に相応する最低温度は、大抵、容易に達成されるか又は越えられ、長時間に渡っても保持され、薬剤学的に有効な物質又は含有ポリマーにとって、この温度は厳密ではないようである。押出機中の典型的な加工温度は、混合物のポリマー組成に応じて、例えば５０〜２００、好ましくは１００〜１８０℃であることができる。
【００８１】
しかしながら、混合物成分、殊に含有される薬剤学的に有効な物質に応じて、温度及び滞留時間を、熱的損傷又は損害をできるだけ避けるような値にすることに注意すべきである。通常は、加工温度及び滞留時間をむしろできるだけ低く調節することが試みられている。当業者は、このことを、本発明の知識内で容易に個々の場合に適合させ、相応して実施することができる。
【００８２】
ＵＳＰによる作用物質放出
作用物質放出は、ＵＳＰ、殊にＵＳＰ２８−ＮＦ２３、Ｇｅｎｅｒａｌ  Ｃｈａｐｔｅｒ＜７１１＞、Ｄｉｓｓｏｌｕｔｉｏｎ，Ａｐｐａｒａｔｕｓ  ２（Ｐａｄｄｌｅ）、Ｍｅｔｈｏｄ＜７２４＞"Ｄｅｌａｙｅｄ  Ｒｅｌｅａｓｅ  （Ｅｎｔｅｒｉｃ  Ｃｏａｔｅｄ）Ａｒｔｉｃｌｅｓ−Ｇｅｎｅｒａｌ  Ｇｅｎｅｒａｌ  Ｄｒｕｇ  Ｒｅｌｅａｓｅ  Ｓｔａｎｄａｒｄ"，Ｍｅｔｈｏｄ  Ｂ  （１００  Ｕｐｍ，３７℃）に従がい、次の変更を伴って測定することができる：ペレットを差し当たり、人工胃液（ＵＳＰ）中、ｐＨ１．２で１２０分間の胃液抵抗性を試験し、引き続き、燐酸塩緩衝液を用いてｐＨ６．８又は７．５（これは、人工腸環境に相当する）まで緩衝値変更を行った。試験媒体中の作用物質濃度は、作用物質に依存して、例えば光度測定法により測定することができる。
【００８３】
実施例
全ての実施例で、４０Ｄの処理部の機能長さを有する、同方向１８ｍｍ二軸スクリュウ押出機上で押出した。押出し温度は、入口範囲内で１０〜１００℃であり、押出機の引き続く円筒内の温度を１６０℃まで高めた。溶融物を１６０℃で排出させ、空冷熱細断プロセスで切断してペレットにした。この熱細断プロセスのために、溶融物を、押出処理部の端部から、円錐形の溶融物通路（これはその端部に、脚部がリング形の複数の排出オリフィスを有する）中に供給する。このリングの上で、溶融物を熱い状態で切断する１個以上のナイフが回転する。ペレットを空気流中で冷却させ、かつ搬送させる。このペレットの丸味付けは、溶融物中になお存在している表面張力によって行われ、細断プロセス直後のペレットの搬送の間には行われないか又は非常に僅かな程度でのみ行われる。作用物質又はポリマーを押出機に、質量計測配量によって供給した。
【００８４】
例Ｖ１〜Ｖ９、Ｖ１１〜Ｖ１５及びＶ１９は比較例である：
例Ｖ１のペレットは、水不溶性ポリマーＥｕｄｒａｇｉｔ(R)ＲＳを含有し、水溶性ポリマーを含有していない。この処方物は、遅延された作用物質放出性を示すが、ｐＨ１．２で１２０分後には、当初含有作用物質の１９．８％が既に放出されるので、胃液抵抗性ではない。
【００８５】
例Ｖ２、Ｖ３、Ｖ４及びＶ６のペレットは、水不溶性ポリマーＥｕｄｒａｇｉｔ(R)ＲＳ及び本発明によらない水溶性ポリマーＥｕｄｒａｇｉｔ(R)ＥＰＯを含有している。例Ｖ５中のペレットは水不溶性ポリマーを含有せず、本発明によらない水溶性ポリマーＥｕｄｒａｇｉｔ(R)ＥＰＯのみを含有している。全ての場合に作用物質は、ｐＨ１．２で３０分後に既に４０％以上も放出されるので、胃液抵抗性ではない。
【００８６】
例Ｖ７〜Ｖ９は、水不溶性ポリマーＥｕｄｒａｇｉｔ(R)ＲＬ及び本発明による陰イオンポリマーＥｕｄｒａｇｉｔ(R)ＦＳを含有しているが、Ｖ９中では充分な量ではなく、最大３０質量％であり、それらはｐＨ１．２で１２０分後に、明らかに当初含有作用物質の１０％を上回って放出しているので、充分な胃液抵抗性を有していない。例Ｖ１１のペレットは、比較のために陰イオンポリマーＥｕｄｒａｇｉｔ(R)ＦＳのみを含有している。この処方物は、遅延された作用物質放出性を示しているが、ｐＨ１．２で１２０分後に既に当初含有作用物質の１４．４％が放出されているので、胃液抵抗性ではない。
【００８７】
例Ｖ１２〜１５は、水不溶性ポリマーＥｕｄｒａｇｉｔ(R)ＲＳ及び本発明による陰イオンポリマーＥｕｄｒａｇｉｔ(R)ＦＳを種々異なる混合量で含有している。例Ｖ１２中のポリマー混合物に対して４質量％未満のＥｕｄｒａｇｉｔ(R)ＦＳの割合で、既に９．１％のみの作用物質放出性で、胃液抵抗性、即ち１０％以下の放出性が得られている。ともかく、この処方物は、４２０分後に含有作用物質の最大２０．３％が放出される（Ｖ１３）程度に著しく遅延化されてはいる。しかしながら、これは低すぎ、作用物質の大部分は、身体に吸収されることなく、再び排泄されているはずである。
【００８８】
例１０、１６〜１８、２０は本発明の実施例である：
例１０は、水不溶性ポリマーＥｕｄｒａｇｉｔ(R)ＲＬ及び本発明による水溶性陰イオンポリマーＥｕｄｒａｇｉｔ(R)ＦＳを４０質量％又は８０質量％の割合で、ポリマー混合物中に含有している。この処方物は、ｐＨ１．２で１２０分後に、当初含有作用物質の９．１％のみを放出しているので、胃液抵抗性である。ｐＨ６．８では、２４０分の時点までに、実際に更なる作用物質放出が行われない（１１．１％）。ｐＨ７．５までの緩衝値変更の後に、作用物質は３６０分の時点までに迅速に１００％まで放出されている。
【００８９】
例１６〜１８は、水不溶性ポリマーＥｕｄｒａｇｉｔ(R)ＲＳ及び本発明による水溶性陰イオンポリマーＥｕｄｒａｇｉｔ(R)ＦＳを種々異なる混合量で含有している。例１６中のポリマー混合物に対する処方物のＥｕｄｒａｇｉｔ(R)ＦＳ２０質量％又は４０質量％の割合から、ｐＨ７．５までの緩衝値変更の後に、明らかに促進された作用物質の放出の開始が明らかである。
【００９０】
例２０は、水不溶性ポリマーＥｕｄｒｇｉｔ(R)ＮＥ及び本発明による水溶性ポリマーＥｕｄｒａｇｉｔ(R)ＦＳを含有している。この処方物は、ｐＨ１．２で１２０分後に、当初含有作用物質の８．１％のみが放出されているので、胃液抵抗性である。ｐＨ６．８までの緩衝値変更の後に、作用物質は３００分の時点までに、迅速に１００％まで放出されている。
【００９１】
【表１】
2010519236.tif 000002
【００９２】
【表２】
2010519236.tif 000003
【００９３】
【表３】
2010519236.tif 000004
【国際調査報告】
2010519236.tif 000005
2010519236.tif 000006
2010519236.tif 000007
2010519236.tif 000008
2010519236.tif 000009
2010519236.tif 000010
2010519236.tif 000011
2010519236.tif 000012